(57)【要約】【課題】紫外光下での消臭効果を維持し、かつ可視光下や室内照明でも優れた消臭効果が発現できる消臭性能を有する室内用品を提供する。【解決手段】カーテン、造花他の室内用品の表裏面に、光触媒酸化チタン粒子を含有するコーティング剤と可視光応答型の光触媒酸化チタン粒子を含有するコーティング剤とを用いて効率的に添加することで、すべての室内照明に対応できるようにするものである。【選択図】  図１
2004209200.tif 000002
【特許請求の範囲】
【請求項１】
カーテン等の繊維製品の片側面（イ）に光触媒酸化チタン粒子（Ａ）を含有するコーティング剤（Ｂ）を塗布して、もう一つの片側面（ロ）には可視光応答型の光触媒酸化チタン粒子（Ｃ）を含有するコーティング剤（Ｄ）を塗布することを特徴とする消臭性能を有する室内用品。
【請求項２】
造花、人工観葉植物の花と葉の片側面（ハ）に前記載の光触媒酸化チタン粒子（Ａ）を含有するコーティング剤（Ｂ）を塗布して、もう一つの片側面（ニ）には前記載の可視光応答型の光触媒酸化チタン粒子（Ｃ）を含有するコーティング剤（Ｄ）を塗布することを特徴とする消臭性能を有する室内用品。
【請求項３】
不織布、紙、フィルム、樹脂、ゴム、ラバー、陶器、木、発泡素材等で作製する室内用品類の片側面（ホ）に前記載の酸化チタン粒子（Ａ）を含有するコーテイング剤（Ｂ）を塗布して、もう一つの片側面（ヘ）には前記載の可視光応答型の光触媒酸化チタン粒子（Ｃ）を含有するコーティング剤（Ｄ）を塗布することを特徴とする消臭性能を有する室内用品。
【請求項４】
室内用品の片側面およびもう一つの片側面に下塗りに前記載の光触媒酸化チタン粒子（Ａ）を含有するコーティング剤（Ｂ）を塗布して、上塗りに前記載の可視光応答型の光触媒酸化チタン粒子（Ｃ）を含有するコーティング剤（Ｄ）を全面塗布もしくは部分塗布することを特徴とする請求項１、２、３記載の消臭性能を有する室内用品。
【請求項５】
室内用品の片側面およびもう一つの片側面に前記載の光触媒酸化チタン粒子（Ａ）を含有するコーテイング剤（Ｂ）と前記載の可視光応答型の光触媒酸化チタン粒子（Ｃ）を含有するコーテイング剤（Ｄ）をストライプ状、市松状、コインドット状などに交互に塗布することを特徴とする請求項１、２、３記載の消臭性能を有する室内用品。
【発明の詳細な説明】
【０００１】
【発明の属する技術分野】
本発明は、室内の悪臭の除去や空気中の有害物質の分解除去を行うために各種室内用品に通常の室内照明でも光触媒酸化チタンの機能をより効果的に発揮できるように２種の光触媒酸化チタン粒子を添加させる消臭性能を有する室内用品に関するものである。
【０００２】
【従来の技術】
近年、居住空間においてシックハウス症候群や各種の化学物質の人体に及ぼす影響が問題になっています。さらに住空間の気密性などで化学物質が低減できずに問題視されています。光触媒酸化チタンはその多機能な効果が認知されて、上市品も多くなりました。従来は紫外光応答型の酸化チタンを塗布することが提案されていますが、太陽光や紫外光照明などの３８０ｎｍ以下の波長での反応のために室内用品での添加は、充分な効果が見込めなかった。
【０００３】
【発明が解決しようとする課題】
本発明は、紫外光下での消臭効果を維持し、かつ４００ｎｍ以上の波長の可視光や室内照明でも優れた消臭効果が発現できる消臭性能を有する室内用品を提供するものである。
【０００４】
【課題を解決するための手段】
上記達成のために、紫外光応答型と可視光応答型の酸化チタン粒子（Ａ、Ｃ）をそれぞれ含有するコーティング剤（Ｂ、Ｄ）を作製して、その特長を活かし効率よく用いて、室内用品ごとの商品特性にも合わせた塗布方法で、すべての室内照明に対応できるようにするものである。
【０００５】
カーテン等の繊維製品をはじめ造花、人工観葉植物、不織布、紙、フィルム、樹脂、ゴム、ラバー、陶器、発泡、木などの素材を室内用品にする製法や材質、形には特に制限はなく、基材、製品に添加してもよい。また市販の製品に添加してもよい。しかし今日の地球環境の悪化や大量消費、廃棄の時代からの転換を考えると、ペットボトル再生、古紙再生、廃プラスチック利用などの再生原料での製品に添加して使うことがより好ましい。
【０００６】
従来の純粋なアナターゼ型光触媒酸化チタン粒子の場合は半導体としてバンドギャップが３．２ｅＶという大きな値をもつので光触媒機能を起こすためには波長が３８０ｎｍより短い波長の紫外光のエネルギーしか利用できなかった。本発明に用いられるアナターゼ型とアモルファス結晶型構造を用いて、結晶中に極少量のバナジウム他、遷移金属や異種元素を単独もしくは２種以上を混入すればバンドギャップの幅を縮め２．５ｅＶの小さなエネルギーで機能を発現するようになります。
【０００７】
【発明の実施の形態】
前記載のコーテイング剤（Ｂ）に含まれる光触媒酸化チタン粒子（Ａ）は２〜７重量％になるよう含有させ、コーテイング剤（Ｄ）に含まれる可視光応答型の酸化チタン粒子（Ｃ）は１〜５重量％になるように含有させることが好ましい。
【０００８】
前記載のコーティング剤（Ｂ、Ｄ）を塗布する方法は、噴霧、スプレー、ロールコーティング、スクリーン印刷、静電塗装、刷毛塗り、ディッピングなどの方法で施せばよい。
【０００９】
【実施例】
ポリエステル素材のカーテンに塗布する場合は、生地の片側面（イ）は窓側になるため多くの太陽光が当たるので光触媒酸化チタン粒子（Ａ）を含有するコーテイング剤（Ｂ）を塗布して、もう一つの片側面（ロ）は部屋側になるために紫外光よりも室内照明に反応する可視光応答型の光触媒酸化チタン粒子（Ｃ）を含有するコーティング剤（Ｄ）を塗布すると充分な消臭効果が得られる。その効果試験結果と、コーティング剤（Ｂ、Ｄ）の塗布比率を変えたカーテンでの効果試験結果を数値１に示します。
［数値１］  可視光・光触媒カーテンの効果試験
１．試験方法
可視光応答型光触媒加工の生地片１０×１０ｃｍ、６０Ｗ白熱灯を準備
３００ｍｌのガラス容器に試料およびアセトアルデヒドガス１００ｐｐｍを注入し、暗室にて表面側に照射測定した。
測定は８時間後、１６時間後に行った。
２．  初期濃度  １００ｐｐｍ
2004209200.tif 000003
【００１０】
ＰＥＴ再生繊維で作製した造花の花、葉に塗布する場合は、表面側は太陽の間接光が当たるため光触媒酸化チタン粒子（Ａ）を含有するコーティング剤（Ｂ）を塗布して、乾燥後その上に可視光応答型の光触媒酸化チタン粒子（Ｃ）を含有するコーティング剤（Ｄ）を塗布した。溶液重量比は（Ｄ）は（Ｂ）の５０％とした（裏面側には間接光が届き難いため可視光応答型の光触媒酸化チタン粒子（Ｃ）を含有するコーテイング剤（Ｄ）を塗布した。その一部試験片を白熱電球下で紫外光を併用した場合としない場合の効果試験結果を数値２に示します。
［数値２］
【試    料】ＰＥＴ再生の造花葉材    １点
【試験結果】
光触媒性能評価試験（ホルムアルデヒドを試験ガスとして用いた）
2004209200.tif 000004
【試験方法】
５Ｌのテドラーバッグに提示試料（１０ｃｍ×１０ｃｍ）を入れ、所定濃度に調整した測定対象ガスを３Ｌ注入し、白熱電球下（４０Ｗ，約８００ｌｘ）で２、２４時間静置後のガス濃度を検知管により測定する。なお、光沢面に光を照射した。
使用検知管  ホルムアルデヒド：Ｎｏ．９１（（株）ガステック製）
【００１１】
室内用品の一例として、カーテンをはじめカーペット、マット、タイルカーペット、車用内装材、天井材、床材、壁紙、障子、襖、シート地、テーブルクロス、エアコン機器のフィルター・シート・カバー類などを挙げることができる。
【００１２】
【発明の効果】
光触媒酸化チタンは抗菌、防汚、防曇、消臭、空気浄化、水の浄化などの多くの機能効果があると云われていますが、本発明は、その中で特に消臭、空気浄化を目的に特筆した効果が通常の室内照明下、生活空間で得られます。
【図面の簡単な説明】
【図１】本発明のカーテン等繊維製品の一部拡大の断面図
【図２】本発明のＰＥＴ再生造花の葉の一部拡大の断面図
【図３】本発明の不織布製品の一部拡大の断面図
【図４】本発明のコーティング剤の塗布の参考例
【符号の説明】
（Ａ）光触媒酸化チタン粒子
（Ｂ）Ａを含有するコーティング剤
（Ｃ）可視光応答型の光触媒酸化チタン粒子
（Ｄ）Ｃを含有するコーティング剤
（イ）カーテン等の繊維製品の片側面
（ロ）カーテン等の繊維製品のもう一つの片側面
（ハ）造花の葉の片側面
（ニ）造花の葉のもう一つの片側面
（ホ）不織布他製品の片側面
（ヘ）不織布他製品のもう一つの片側面
【図１】
2004209200.tif 000005
【図２】
2004209200.tif 000006
【図３】
2004209200.tif 000007
【図４】
2004209200.tif 000008